(57)【要約】本発明は、新規な４族遷移金属化合物、前記化合物の製造方法、前記化合物を含む触媒組成物及び前記触媒組成物の存在下、オレフィン単量体の重合反応を行う段階を含むポリオレフィンの製造方法に関する。本発明の４族遷移金属化合物は、ポリオレフィン合成反応において優れた触媒活性を示すだけでなく、熱的安定性に優れるため、高温におけるポリオレフィン合成反応にも使用可能であり、中心金属及びリガンドの種類を変化させることにより合成されたポリオレフィンの重量平均分子量及び前記ポリマー中、オクテン含量を調節することができるため、グレードが調節されたポリオレフィン合成工程に有用に使用することができる。【選択図】  図１
2018501213.tif 000002
【特許請求の範囲】
【請求項１】
下記式（１）で示される４族遷移金属化合物：  
［化１］
2018501213.tif 000037
（１）
前記式において、
ＭがＴｉ、Ｚｒ、Ｈｆ、またはＲｆである４族遷移金属；
Ｘ１〜Ｘ３が、それぞれ独立してハロゲン、Ｃ１−２０アルキル、Ｃ２−２０アルケニル、Ｃ２−２０アルキニル、Ｃ６−２０アリール、Ｃ７−４０アルキルアリール、Ｃ７−４０アリールアルキル、Ｃ１−２０アルキルアミド、Ｃ６−２０アリールアミドまたはＣ１−２０アルキリデンであり；
Ｒ１〜Ｒ６が、それぞれ独立して水素、置換または非置換のＣ１−２０アルキル、置換または非置換のＣ２−２０アルケニル、置換または非置換のＣ２−２０アルキニル、置換または非置換のＣ６−２０アリール、置換または非置換のＣ７−４０アルキルアリール、置換または非置換のＣ７−４０アリールアルキル、または、置換または非置換のＣ１−２０シリルであるか、
Ｒ１とＲ２、Ｒ２とＲ３、Ｒ４とＲ５またはＲ５とＲ６が共に連結されて置換または非置換のＣ５−１４の環を形成し、
Ａはアルミニウムまたはボロンであり；
Ｄ１及びＤ２がそれぞれ独立して水素、置換または非置換のＣ１−２０アルキル、置換または非置換のＣ２−２０アルケニル、置換または非置換のＣ２−２０アルキニル、置換または非置換のＣ６−２０アリール、置換または非置換のＣ７−４０アルキルアリール、置換または非置換のＣ７−４０アリールアルキル、または、置換または非置換のＣ１−２０シリルであり、
前記置換基が、それぞれ独立してハロゲン、Ｃ１−２０アルキル、Ｃ２−２０アルケニル、Ｃ２−２０アルキニル、Ｃ６−２０アリール、Ｃ７−４０アルキルアリール、Ｃ７−４０アリールアルキル、Ｃ１−２０アルキルアミド、Ｃ６−２０アリールアミドまたはＣ１−２０アルキリデンである。
【請求項２】
前記化合物が、下記式（２）で示される化合物である、請求項１に記載の４族遷移金属化合物：
［化２］
2018501213.tif 000038
（２）
前記式において、
Ｍ、Ｘ１〜Ｘ３、Ａ、Ｄ１及びＤ２は、請求項１で定義された通りであり、
Ｒ７及びＲ８が、それぞれ独立して水素、または、置換または非置換のＣ１−２０アルキルである。
【請求項３】
Ｘ１〜Ｘ３が、それぞれ独立してハロゲンまたはＣ１−２０アルキルである、請求項２に記載の４族遷移金属化合物。
【請求項４】
Ｘ１〜Ｘ３の中で、一つはメチルであり、残りの二つは塩素である、請求項３に記載の４族遷移金属化合物。
【請求項５】
Ｒ７及びＲ８が、互いに同一または異なり、それぞれ独立して水素、メチル、エチル、イソプロピル、ブチル及びフェニルで構成された群から選択される、請求項２に記載の４族遷移金属化合物。
【請求項６】
Ｄ１及びＤ２が、いずれもメチルである、請求項２に記載の４族遷移金属化合物。
【請求項７】
前記化合物が、
2018501213.tif 000039
、
2018501213.tif 000040
、
2018501213.tif 000041
、
2018501213.tif 000042
、
2018501213.tif 000043
、
2018501213.tif 000044
、
2018501213.tif 000045
、
2018501213.tif 000046
、  
2018501213.tif 000047
、
2018501213.tif 000048
、
2018501213.tif 000049
及び
2018501213.tif 000050
で構成された群から選択される式で示され、前記式において、ＭがＴｉ、Ｚｒ、Ｈｆ、またはＲｆである４族遷移金属であり、Ａがアルミニウムまたはボロンであり、Ｍｅがメチルである、請求項１に記載の４族遷移金属化合物。
【請求項８】
下記式（３）で示される４属遷移金属化合物及び式（４）で示される化合物を反応させる段階を含む、下記式（１）で示される化合物の製造方法：
［化３］
2018501213.tif 000051
（１）
［化４］
2018501213.tif 000052
（３）
［化５］
2018501213.tif 000053
（４）
前記式において、
Ｍ、Ａ、Ｒ１〜Ｒ６、Ｘ１〜Ｘ３、Ｄ１及びＤ２は、請求項１で定義された通りであり、
Ｄ３がハロゲン、Ｃ１−２０アルキル、Ｃ２−２０アルケニル、Ｃ２−２０アルキニル、Ｃ６−２０アリール、Ｃ７−４０アルキルアリール、Ｃ７−４０アリールアルキル、Ｃ１−２０アルキルアミド、Ｃ６−２０アリールアミドまたはＣ１−２０アルキリデンであり；
Ｃ１及びＣ２が、それぞれと独立して周期表５族または６族の元素であり；及び
Ｆ１〜Ｆ６が、それぞれ独立して水素、置換はたは非置換のＣ１−２０アルキル、置換または非置換のＣ２−２０アルケニル、置換または非置換のＣ２−２０アルキニル、置換または非置換のＣ６−２０アリール、置換または非置換のＣ７−４０アルキルアリール、置換または非置換のＣ７−４０アリールアルキル、または、置換または非置換のＣ１−２０シリルであるか、
Ｆ１〜Ｆ３のいずれか二つまたはＦ４〜Ｆ６のいずれか二つが共に連結され、ヘテロ元素を含むか含まない置換または非置換のＣ５−１４環を形成し；
前記置換基がそれぞれ独立してハロゲン、Ｃ１−２０アルキル、Ｃ２−２０アルケニル、Ｃ２−２０アルキニル、Ｃ６−２０アリール、Ｃ７−４０アルキルアリール、Ｃ７−４０アリールアルキル、Ｃ１−２０アルキルアミド、Ｃ６−２０アリールアミドまたはＣ１−２０アルキリデンである。
【請求項９】
前記化合物が、下記式（５）で示される化合物である、請求項８に記載の４族遷移金属化合物の製造方法：
［化６］
2018501213.tif 000054
（５）
前記式において、
Ｍ、Ｘ１及びＸ２、Ｃ１、Ｃ２及びＦ１〜Ｆ６は、請求項８で定義された通りであり、
Ｒ７及びＲ８がそれぞれ独立して水素、または、置換または非置換のＣ１−２０アルキルである。
【請求項１０】
式（３）で示される化合物と式（４）で示される化合物とを１：３〜１：７の当量比で反応させる、請求項８に記載の製造方法。
【請求項１１】
前記反応が、Ｃ５−１０脂肪族または芳香族炭化水素、非置換またはハロゲン原子で置換されたＣ１−１０飽和または不飽和炭化水素、及びそれらの混合物で構成された群から選択される炭化水素溶媒で行われる、請求項８に記載の製造方法。
【請求項１２】
前記炭化水素溶媒が、トルエン、ペンタン、ヘキサン、ヘプタン、シクロヘキサン、メチルシクロヘキサン、ベンゼン、キシレン、ジクロロメタン、クロロエタン、ジクロロエタン、クロロベンゼンまたはそれらの混合物である、請求項１１に記載の製造方法。
【請求項１３】
前記炭化水素溶媒が、式（３）で示される化合物及び式（４）で示される化合物の合計１００重量部に対して１００〜１０００重量部で使用する、製造方法。
【請求項１４】
前記反応が、０〜１００℃で行われる、請求項８に記載の製造方法。
【請求項１５】
前記反応が、３０分〜３０時間で行われる、請求項８に記載の製造方法。
【請求項１６】
請求項１〜７のいずれか一項に記載の４属遷移金属化合物；及び下記式（６）で示される化合物、下記式（７）で示される化合物、及び下記式（８）または（９）で示される化合物で構成された群から選択される１種以上の化合物を含む、触媒組成物：
［化７］
2018501213.tif 000055
（６）
［化８］
2018501213.tif 000056
（７）
［化９］
2018501213.tif 000057
（８）
［化１０］
2018501213.tif 000058
（９）
前記式において、
Ｒａが水素、ハロゲン、非置換またはハロゲンで置換されたＣ１−２０アルキル、非置換またはハロゲンで置換されたＣ３−２０シクロアルキル、非置換またはハロゲンで置換されたＣ６−４０アリール、または、非置換またはハロゲンで置換されたＣ６−４０アルキルアリールであり：
ｎは２以上の定数であり、
Ｄはアルミニウムまたはボロンであり、
Ｒｂ〜Ｒｄが互い同一または異なり、それぞれ独立して水素原子、ハロゲン、非置換またはハロゲンで置換されたＣ１−２０アルキル、非置換またはハロゲンで置換されたＣ３−２０シクロアルキル、Ｃ１−２０アルコキシ、非置換またはハロゲンで置換されたＣ６−４０アリール、Ｃ６−４０アルキルアリール、または、非置換またはハロゲンで置換されたＣ６−４0アリールアルキルであり、
Ｌは中性またはカチオン性ルイス酸であり、
Ｚは１３族元素であり、及び
Ａが置換または非置換のＣ６−２０アリール、または、置換または非置換のＣ１−２０アルキルである。
【請求項１７】
式（６）で示される化合物、式（７）で示される化合物またはこれらの混合物；及び式（８）または（９）で示される化合物を含む、請求項１６に記載の触媒組成物。
【請求項１８】
式（１）で示される化合物；式（６）で示される化合物、式（７）で示される化合物、またはこれらの混合物；及び式（８）または（９）で示される化合物を１：１〜５：２０〜５００のモル比で含む、請求項１７に記載の触媒組成物。
【請求項１９】
請求項１６〜１８のいずれか一項に記載の触媒組成物の存在下、オレフィン単量体の重合反応を行う段階を含むポリオレフィンの製造方法。
【請求項２０】
前記オレフィン単量体が、エチレン、プロピレン、１−ブテン、１−ヘキセン、１−オクテン及び１−デセンから構成された群から選択される１種以上の化合物である、請求項１９に記載のポリオレフィンの製造方法。
【発明の詳細な説明】
【技術分野】
【０００１】
本発明は、新規な４族遷移金属化合物、前記化合物の製造方法、前記化合物を含む触媒組成物及び前記触媒組成物の存在下、オレフィン単量体の重合反応を行う段階を含むポリオレフィンの製造方法に関する。
【背景技術】
【０００２】
ポリオレフィンは、実生活で使用される種々の物、例えば、ショッピングバッグ、ビニールハウス、漁網、タバコの包装紙、ラーメンの袋、ヨーグルト瓶、バッテリーケース、自動車のバンパー、内装材、靴底、洗濯機などの素材として使用される。
【０００３】
従来、エチレンポリマー、プロピレンポリマー、及びエチレン−アルファオレフィン共重合体のようなオレフィンポリマー及び共重合体は、チタン化合物とアルキルアルミニウム化合物からなる不均一系触媒により製造された。最近、触媒活性が極めて高い均一系触媒であるメタロセン触媒が開発され、メタロセン触媒を用いたポリオレフィンの製造方法が研究されている。
【０００４】
メタロセン触媒は、５０年代に既に報告されたものの、当時は活性が低く、これに関する活発な研究はなされていない。１９７６年にドイツのカミンスキー教授がメチルアルミノキサンを助触媒として使用し、高い活性を示すことを最初に報告した後、メタロセン触媒に関する研究が加速した。初期の単一活性点の均一系触媒は、メチルアルミノキサン（ＭＡＯ）により活性化された２つのシクロペンタジエニルリガンドにより配位された４族金属のメタロセン化合物の形態であった。その後、ダウ（Dow）社のＣＧＣ（constrained geometry catalyst）に代表される「ハーフメタロセン」触媒の形態に拡大され、このような形態の触媒は、初期メタロセン触媒より共重合において優れた特性を示した。２０００年度に入ってからシクロペンタジエニルリガンドを含まない「ポスト-メタロセン」触媒の形態に拡大している。ほとんどの単一活性点の均一系触媒は、「ＬＭＸ２」の構造的共通点を有している。ここで、Ｍは中心金属であり、Ｌはスペクテーターリガンド（spectator ligand）で常に金属に配位されており、Ｘはハロゲン原子、アルキル基などで構成されたアクティングリガンド（acting ligand）であり、二つのうち一つは、助触媒によりアニオンに脱着され、中心金属をカチオンになるようにし、残りの一つのＸからは、高分子鎖が成長するようになる。
【０００５】
２０００年代初頭、ダウ社とシミックス（Symyx）社は共同でＨＴＳ（high-throughput-screening）技術を活用し、新類型の触媒を発酵した（Journal of the American Chemical Society、2003、125:4306）。前記触媒は、「ＬＭＸ３」構造を有するもので、従来に公知となった「ＬＭＸ２」の構造の触媒とは区別される。前記ダウ社とシミックス社の触媒は、スペクテーターリガンドＬがエーテル−アミドキレート形態であることを特徴とする。その後、スペクテーターリガンドＬをイミン−アミド、イミン−エナミド、アミノトロポンイミネートなどに多様化させた「ＬＭＸ３」構造の触媒が追加で開発された。
【０００６】
しかし、前記開発された触媒の中で、商業的に適用されているものは少数であり、１００℃以上の高温でも高い活性を示し、熱安定性を有し、中心金属及びリガンド構造を変化させることにより、多様なグレードのポリオレフィンを製造することができる、より向上された重合性能を示す触媒の発掘が依然として求められている。
【先行技術文献】
【非特許文献】
【０００７】
【非特許文献１】Journal of the American Chemical Society、2003、125:4306
【非特許文献２】Angew. Chem. Int. Ed.、2013、52: 7172-7176
【非特許文献３】CrystEngComm、2013、15: 1414
【非特許文献４】Inorganica Chimica Acta、2008、361: 3677
【発明の概要】
【発明が解決しようとする課題】
【０００８】
本発明の一つの目的は、新規な４族遷移金属化合物を提供することにある。
【０００９】
本発明の他の目的は、前記４族遷移金属化合物の製造方法を提供することにある。
【００１０】
本発明のもう一つの目的は、前記４族遷移金属化合物を含む触媒組成物を提供することにある。
【００１１】
本発明のもう一つの目的は、前記４族遷移金属化合物を含む触媒組成物の存在下、オレフィン単量体の重合反応を行う段階を含むポリオレフィンの製造方法を提供することにある。
【課題を解決するための手段】
【００１２】
前記目的を達成するための一つの様態として、本発明は、下記式（１）で示される４族遷移金属化合物を提供するものである：
【００１３】
［化１］
2018501213.tif 000003
（１）
【００１４】
前記式において、
ＭはＴｉ、Ｚｒ、Ｈｆ、またはＲｆである４族遷移金属；
Ｘ１〜Ｘ３は、それぞれ独立してハロゲン、Ｃ１−２０アルキル、Ｃ２−２０アルケニル、Ｃ２−２０アルキニル、Ｃ６−２０アリール、Ｃ７−４０アルキルアリール、Ｃ７−４０アリールアルキル、Ｃ１−２０アルキルアミド、Ｃ６−２０アリールアミドまたはＣ１−２０アルキリデンであり；
Ｒ１〜Ｒ６は、それぞれ独立して水素、置換または非置換のＣ１−２０アルキル、置換または非置換のＣ２−２０アルケニル、置換または非置換のＣ２−２０アルキニル、置換または非置換のＣ６−２０アリール、置換または非置換のＣ７−４０アルキルアリール、置換または非置換のＣ７−４０アリールアルキル、または、置換または非置換のＣ１−２０シリルであるか、
Ｒ１とＲ２、Ｒ２とＲ３、Ｒ４とＲ５またはＲ５とＲ６が共に連結されて置換または非置換のＣ５−１４の環を形成し、
前記置換基は、それぞれ独立してハロゲン、Ｃ１−２０アルキル、Ｃ２−２０アルケニル、Ｃ２−２０アルキニル、Ｃ６−２０アリール、Ｃ７−４０アルキルアリール、Ｃ７−４０アリールアルキル、Ｃ１−２０アルキルアミド、Ｃ６−２０アリールアミドまたはＣ１−２０アルキリデンであり；
Ａはアルミニウムまたはボロンであり；
Ｄ１及びＤ２は、それぞれ独立して水素、置換または非置換のＣ１−２０アルキル、置換または非置換のＣ２−２０アルケニル、置換または非置換のＣ２−２０アルキニル、置換または非置換のＣ６−２０アリール、置換または非置換のＣ７−４０アルキルアリール、置換または非置換のＣ７−４０アリールアルキル、または、置換または非置換のＣ１−２０シリルであり；及び
前記置換基は、それぞれ独立してハロゲン、Ｃ１−２０アルキル、Ｃ２−２０アルケニル、Ｃ２−２０アルキニル、Ｃ６−２０アリール、Ｃ７−４０アルキルアリール、Ｃ７−４０アリールアルキル、Ｃ１−２０アルキルアミド、Ｃ６−２０アリールアミドまたはＣ１−２０アルキリデンである。
【００１５】
本発明において、「置換」とは、特別な記載がない限り、水素原子が他の原子または原子団などの官能基で代替されたことを意味することができる。
【００１６】
本発明において、アルキル、アルケニル及びアルキニルは、線状、分枝状または環状であってもよい。
【００１７】
本発明は、フェナントロリン類似キレート形態のリガンドがバイキレート形態で配位された新規な構造の４族遷移金属化合物を提供することを特徴とする。前述したように、従来の単一活性点の均一系触媒は、シクロペンタジエニル、アミド、フェノキソ、アミン、イミン、エーテルなどのように、炭素、窒素及び酸素原子を基にしたリガンドの配位体が主に開発されてきた。最近、キノリンを基にしたリガンドの配位体が報告されているが、その構造は、本発明の化合物のものとは異なり、フェナントロリンをベースにしたバイデンテート配位体は報告されていない。
【００１８】
好ましくは、前記４族遷移金属化合物は、下記式（２）で示される４族遷移金属化合物であってもよい：
【００１９】
[化２]
2018501213.tif 000004
（２）
【００２０】
前記式において、
Ｍ、Ｘ１〜Ｘ３、Ａ、Ｄ１及びＤ２は、前記で定義された通りであり、
Ｒ７及びＲ８は、それぞれ独立して水素、または置換または非置換のＣ１−２０アルキルである。
【００２１】
前記Ｘ１〜Ｘ３はそれぞれ独立してハロゲンまたはＣ１−２０アルキルであってもよい。好ましくは、Ｘ１〜Ｘ３の中で、一つはメチルであり、残りの二つは塩素であってもよいが、それに制限されない。
【００２２】
好ましくは、Ｒ７及びＲ８は、互いに同一または異なり、それぞれ独立して水素、メチル、エチル、イソプロピル、ブチルまたはフェニルであってもよいが、それに限定されない。
【００２３】
また、好ましくは、Ｄ１及びＤ２はいずれもメチルであってもよいが、それに限定されない。
【００２４】
前記化合物の非限定的な例としては、
2018501213.tif 000005
、
2018501213.tif 000006
、
2018501213.tif 000007
、
2018501213.tif 000008
、
2018501213.tif 000009
、
2018501213.tif 000010
、
2018501213.tif 000011
、
2018501213.tif 000012
、
2018501213.tif 000013
、
2018501213.tif 000014
、
2018501213.tif 000015
及び
2018501213.tif 000016
で構成された群から選択される化学式で示され、前記式において、ＭはＴｉ、Ｚｒ、Ｈｆ、またはＲｆである４族遷移金属であり、Ａはアルミニウムまたはボロンであり、Ｍｅはメチルである、４族遷移金属化合物を含む。
【００２５】
もう一つの態様として、本発明は、下記式（３）で示される４族遷移金属化合物及び式（４）で示される化合物を反応させる段階を含む、下記式（１）で示される化合物の製造方法を提供する：
【００２６】
[化３]
2018501213.tif 000017
（１）
【００２７】
[化４]
2018501213.tif 000018
（３）
【００２８】
[化５]
2018501213.tif 000019
（４）
【００２９】
前記式において、
Ｍ、Ａ、Ｒ１〜Ｒ６、Ｘ１〜Ｘ３、Ｄ１及びＤ２は、前記で定義された通りであり、
Ｄ３はハロゲン、Ｃ１−２０アルキル、Ｃ２−２０アルケニル、Ｃ２−２０アルキニル、Ｃ６−２０アリール、Ｃ７−４０アルキルアリール、Ｃ７−４０アリールアルキル、Ｃ１−２０アルキルアミド、Ｃ６−２０アリールアミドまたはＣ１−２０アルキリデンであり、
Ｃ１及びＣ２は、それぞれ独立して周期表５族または６族の元素であり；及び
Ｆ１〜Ｆ６は、それぞれ独立して水素、置換または非置換のＣ１−２０アルキル、置換または非置換のＣ２−２０アルケニル、置換または非置換のＣ２−２０アルキニル、置換または非置換のＣ６−２０アリール、置換または非置換のＣ７−４０アルキルアリール、置換または非置換のＣ７−４０アリールアルキル、または、置換または非置換のＣ１−２０シリルであるか、
Ｆ１〜Ｆ３のいずれか二つまたはＦ４〜Ｆ６のいずれか二つが共に連結され、ヘテロ元素を含むか含まない置換または非置換のＣ５−１４環を形成し、
前記置換基は、それぞれ独立してハロゲン、Ｃ１−２０アルキル、Ｃ２−２０アルケニル、Ｃ２−２０アルキニル、Ｃ６−２０アリール、Ｃ７−４０アルキルアリール、Ｃ７−４０アリールアルキル、Ｃ１−２０アルキルアミド、Ｃ６−２０アリールアミドまたはＣ１−２０アルキリデンである。
【００３０】
好ましくは、前記化合物は下記式（５）で示される化合物である、４族遷移金属化合物であってもよい。
【００３１】
[化６]
2018501213.tif 000020
（５）
前記式において、
Ｍ、Ｘ１及びＸ２、Ｃ１、Ｃ２及びＦ１〜Ｆ６は、前記で定義された通りであり、
Ｒ７及びＲ８は、それぞれ独立して水素、または置換または非置換のＣ１−２０アルキルである。
【００３２】
前記反応において、好ましくは、式（３）で示される化合物と式（４）で示される化合物とを１：３〜１：７の当量比で反応させることができるが、それに制限されない。
【００３３】
また、好ましくは、前記反応は、Ｃ５−１０脂肪族または芳香族炭化水素、非置換またはハロゲン原子で置換されたＣ１−１０飽和または不飽和炭化水素、及びそれらの混合物で構成された群から選択される炭化水素溶媒で行われる。より好ましくは、前記炭化水素溶媒は、トルエン、ペンタン、ヘキサン、ヘプタン、シクロヘキサン、メチルシクロヘキサン、ベンゼン、キシレン、ジクロロメタン、クロロエタン、ジクロロエタン、クロロベンゼンまたはそれらの混合物であってもよいが、それに制限されない。
【００３４】
ここで、前記炭化水素溶媒は、反応に使用した式（３）で示される化合物及び式（４）で示される化合物の合計１００重量部に対して１００〜１０００重量部で使用することができるが、それに限定されない。
【００３５】
好ましくは、前記反応は、０〜１００℃で行うことができ、３０分〜３０時間で行うことができるが、それに限定されない。
【００３６】
本発明の具体的な実施例では、反応器に式（３）で示される化合物としてトルエンに溶解させた置換または非置換の１，２，３，４，７，８，９，１０−オクタハイドロー１，１０−フェナントロリンと、下記式（Ａ）で示される４族遷移金属有機化合物とを１：１〜１．５モル比で少量のテトラヒドロフランを添加または非添加し反応させて得られた４族遷移金属化合物を使用した。
【００３７】
[化７]
2018501213.tif 000021
（Ａ）
前記式において、Ｍ及びＸ１〜Ｘ３は、前記で定義された通りであり、Ｘ４はハロゲン、Ｃ１−２０アルキル、Ｃ２−２０アルケニル、Ｃ２−２０アルキニル、Ｃ６−２０アリール、Ｃ７−４０アルキルアリール、Ｃ７−４０アリールアルキル、Ｃ１−２０アルキルアミド、Ｃ６−２０アリールアミドまたはＣ１−２０アルキリデンである。
【００３８】
その後、前記方法で得られた式（３）で示される化合物をトルエンを溶媒として使用し、過量、例えば、３〜７当量、好ましくは、５当量のトリメチルアンモニウムと反応させて、本発明による式１で示される４族遷移金属化合物を合成した。例えば、前記反応は、０〜１００℃、好ましくは、２０〜３０℃で３０分〜３０時間、攪拌しながら行った。しかし、前記反応条件は例示であるのみであって、本発明による製造方法が前記条件に制限されるものではなく、反応物及び/または溶媒の組み合わせにより適切に調節することができる。
【００３９】
さらに、前記製造方法は、反応が完了した後に通常の後処理工程、例えば、溶媒及び反応しない化合物の除去、及び生成物の洗浄及び乾燥のような過程をさらに行うことができる。前記溶媒の除去は、真空ポンプなどを利用した減圧蒸発により行うことができるが、それに限定されない。
【００４０】
また、他の態様として、本発明は、前記４族遷移金属化合物；及び下記式（６）で示される化合物、下記式（７）で示される化合物、及び下記式（８）または（９）で示される化合物で構成された群から選択される１種以上の化合物を含む触媒組成物を提供する：  
【００４１】
[化８]
2018501213.tif 000022
（６）
【００４２】
[化９]
2018501213.tif 000023
（７）
【００４３】
[化１０]  
2018501213.tif 000024
（８）
【００４４】
[化１１]
2018501213.tif 000025
（９）
【００４５】
前記式において、
Ｒａは、水素、ハロゲン、非置換またはハロゲンで置換されたＣ１−２０アルキル、非置換またはハロゲンで置換されたＣ３−２０シクロアルキル、非置換またはハロゲンで置換されたＣ６−４０アリール、または、非置換またはハロゲンで置換されたＣ６−４０アルキルアリールであり；
ｎは２以上の整数であり；
Ｄはアルミニウムまたはボロンであり；
Ｒｂ〜Ｒｄは、互いに同一または異なり、それぞれ独立して水素原子、ハロゲン、非置換またはハロゲンで置換されたＣ１−２０アルキル、非置換またはハロゲンで置換されたＣ３−２０シクロアルキル、Ｃ１−２０アルコキシ、非置換またはハロゲンで置換されたＣ６−４０アリール、Ｃ６−４０アルキルアリー、または、非置換またはハロゲンで置換されたＣ６−４０アリールアルキルであり；
Ｌは中性またはカチオン性ルイス酸であり；
Ｚは１３族元素であり；及び
Ａは置換または非置換のＣ６−２０アリール、または、置換または非置換のＣ１−２０アルキルである。
【００４６】
好ましくは、本発明の触媒組成物は、式（６）で示される化合物、式（７）で示される化合物またはそれらの混合物；及び式（８）または（９）で示される化合物を含むことができる。
【００４７】
好ましくは、本発明の触媒組成物は、式（１）で示される化合物；式（６）で示される化合物、式（７）で示される化合物またはそれらの混合物；及び式（８）または（９）で示される化合物を１：１〜５：２０〜５００のモル比で含むことができる。
【００４８】
前記式（６）で示される化合物はアルミノキサンであり、好ましくはアルキルアルミノキサンであってもよい。前記アルキルアルミノキサンの非制限的な例としては、メチルアルミノキサン、エチルアルミノキサン、イソブチルアルミノキサン、ブチルアルミノキサンなどがあり、好ましくはメチルアルミノキサンを使用することができるが、それに限定されない。前記アルキルアルミノキサンは、トリアルキルアルミニウムに適量の水を添加したり、水を含む炭化水素化合物または無機水和物塩とトリアルキルアルミニウムとを反応させるなどの当業界において公知となった方法で製造されたものを使用することができるが、これに限定されるものではなく、市販のアルキルアルミノキサンを購入して使用することができる。通常の製造方法によりアルキルアルミノキサンを製造する場合、一般に、線状及び環状のアルミノキサンが混合された形態で得ることができる。
【００４９】
前記式（７）で示される化合物は、好ましくは、１３族金属、例えば、アルミニウムまたはボロンを含有する有機化合物であってもよい。前記式（７）において３つの置換基は、互いに同一または異なる。前記式（７）で示される化合物の非限定的な例には、トリメチルアルミニウム、ジメチルアルミニウムクロリド、メトキシジメチルアルミニウム、メチルアルミニウムジクロリド、トリエチルアルミニウム、ジエチルアルミニウムクロリド、メトキシジエチルアルミニウム、エチルアルミニウムジクロリド、トリプロピルアルミニウム、ジプロピルアルミニウムクロリド、プロピルアルミニウムジクロリド、トリイソプロピルアルミニウム、トリブチルアルミニウム、トリイソブチルアルミニウム、ジイソブチルアルミニウムヒドリド、トリシクロペンチルアルミニウム、トリペンチルアルミニウム、トリイソペンチルアルミニウム、トリヘキシルアルミニウム、トリオクチルアルミニウム、エチルジメチルアルミニウム、ジエチル（メチル）アルミニウム、トリフェニルアルミニウム、トリ−ｐ−トリルアルミニウム、エトキシジメチルアルミニウム、トリメチルボロン、トリエチルボロン、トリイソブチルボロン、トリプロピルボロン、トリブチルボロン、トリペンタフルオロフェニルボロンなどを含む。
【００５０】
前記式（８）または（９）で示される化合物としては、メチルジオクタデシルアンモニウムテトラキス（ペンタフルオロフェニル）ボレート（［ＨＮＭｅ（Ｃ１８Ｈ３７）２］＋［Ｂ（Ｃ６Ｆ５）４］−）、トリメチルアンモニウムテトラキス（フェニル）ボレート、トリエチルアンモニウムテトラキス（フェニル）ボレート、トリプロピルアンモニウムテトラキス（フェニル）ボレート、トリブチルアンモニウムテトラキス（フェニル）ボレート、トリメチルアンモニウムテトラキス（ｐ−トリル）ボレート、トリプロピルアンモニウムテトラキス（ｐ−トリル）ボレート、トリメチルアンモニウムテトラキス（ｏ，ｐ−ジメチルフェニル）ボレート、トリエチルアンモニウムテトラキス（ｏ，ｐ−ジメチルフェニル）ボレート、トリメチルアンモニウムテトラキス（ｐ−トリフルオロメチルフェニル）ボレート、トリブチルアンモニウムテトラキス（ｐ−トリフルオロメチルフェニル）ボレート、トリブチルアンモニウムテトラキス（ペンタフルオロフェニル）ボレート、ジエチルアンモニウムテトラキス（ペンタフルオロフェニル）ボレート、トリフェニルホスホニウムテトラキス（フェニル）ボレート、トリメチルホスホニウムテトラキス（フェニル）ボレート、Ｎ，Ｎ−ジエチルアニリニウムテトラキス（フェニル）ボレート、Ｎ，Ｎ−ジメチルアニリニウムテトラキス（ペンタフルオロフェニル）ボレート、Ｎ，Ｎ−ジエチルアニリニウムテトラキス（ペンタフルオロフェニル）ボレート、トリフェニルカルボニウムテトラキス（ｐ−トリフルオロメチルフェニル）ボレート、トリフェニルカルボニウムテトラキス（ペンタフルオロフェニル）ボレート、トリメチルアンモニウムテトラキス（フェニル）アルミネート、トリエチルアンモニウムテトラキス（フェニル）アルミネート、トリプロピルアンモニウムテトラキス（フェニル）アルミネート、トリブチルアンモニウムテトラキス（フェニル）アルミネート、トリメチルアンモニウムテトラキス（ｐ−トリル）アルミネート、トリプロピルアンモニウムテトラキス（ｐ−トリル）アルミネート、トリエチルアンモニウムテトラキス（ｏ，ｐ−ジメチルフェニル）アルミネート、トリブチルアンモニウムテトラキス（ｐ−トリフルオロメチルフェニル）アルミネート、トリメチルアンモニウムテトラキス（ｐ−トリフルオロメチルフェニル）アルミネート、トリブチルアンモニウムテトラキス（ペンタフルオロフェニル）アルミネート、Ｎ，Ｎ−ジエチルアニリニウムテトラキス（フェニル）アルミネート、Ｎ，Ｎ−ジメチルアニリニウムテトラキス（フェニル）アルミネート、Ｎ，Ｎ−ジエチルアニリニウムテトラキス（ペンタフルオロフェニル）アルミネート、ジエチルアンモニウムテトラキス（ペンタフルオロフェニル）アルミネート、トリフェニルホスホニウムテトラキス（フェニル）アルミネート、トリメチルホスホニウムテトラキス（フェニル）アルミネート、トリエチルアンモニウムテトラキス（フェニル）アルミネート、トリブチルアンモニウムテトラキス（フェニル）アルミネート等を例示することができるが、それに限定されない。好ましくは、メチルジオクタデシルアンモニウムテトラキス（ペンタフルオロフェニル）ボレート（［ＨＮＭｅ（Ｃ１８Ｈ３７）２］＋［Ｂ（Ｃ６Ｆ５）４］−）、Ｎ，Ｎ−ジメチルアニリニウムテトラキス（ペンタフルオロフェニル）ボレート、トリフェニルカルボニウムテトラキス（ペンタフルオロフェニル）ボレートなどを使用することができる。
【００５１】
本発明の触媒組成物は、前記本発明の４族遷移金属化合物及び前記例示した助触媒化合物を混合して接触させることにより製造することができる。前記混合は、窒素またはアルゴンのような不活性気体の雰囲気の下で溶媒なしに、または炭化水素溶媒の存在の下で行うことができる。例えば、前記混合は、０〜１００℃、好ましくは１０〜３０℃で行うことができる。炭化水素溶媒などで製造した後、均一に溶解した溶液状態の触媒組成物をそのまま使用するか、または溶媒を除去して固体粉末状態にした後、使用することができる。前記固体粉末状態の触媒組成物は、溶液状態の触媒組成物を沈殿化した後、沈殿物を固体化して得ることができる。また、本発明の触媒組成物は、４族遷移金属化合物及び助触媒化合物が、シリカ、アルミナまたはそれらの混合物のような担体に担持された形態や担体の不溶性粒子の形態等で使用することができるが、それに限定されない。
【００５２】
本発明の具体的な実施例において、前記助触媒化合物は、式（６）で示される化合物、式（７）で示される化合物、式（８）または（９）で示される化合物、またはこれらから選択される２種以上の化合物を共に含むことができる。例えば、式（６）で示される化合物であるメチルアルミノキサンと式（８）で示される化合物であるメチルジオクタデシルアンモニウムテトラキス（ペンタフルオロフェニル）ボレート（［ＨＮＭｅ（Ｃ１８Ｈ３７）２］＋［Ｂ（Ｃ６Ｆ５）４］−）とを混合して使用した。その時、触媒組成物は、炭化水素溶媒に溶解させた遷移金属化合物の溶液に式（８）または（９）で示される化合物と式（６）で示される化合物及び／または式（７）で示される化合物を順に投入して混合することにより製造することができる。ポリオレフィン合成において高い活性を示す触媒組成物を提供するために、使用される遷移金属化合物、式（６）で示される化合物及び／または式（７）で示される化合物、及び式（８）または（９）で示される化合物は、前述した割合、即ち、１：１〜５：２０〜５００のモル比で使用することができる。より好ましくは、１：１〜２：１００〜２００のモル比で使用することができるが、それに限定されない。
【００５３】
また、他の態様として、本発明は、前記触媒組成物の存在下、オレフィン単量体の重合反応を行う段階を含むポリオレフィンの製造方法を提供する。
【００５４】
前記本発明によるポリオレフィンの製造方法は、前記触媒組成物を２分子以上のオレフィン単量体と接触させる段階を通じて達成することができる。
【００５５】
また、前述したように、本発明の触媒組成物は、均一溶液状態だけでなく、担体に担持された形態や担体の不溶性粒子の形態などで存在しうるため、本発明によるポリオレフィンの製造は、液相、スラリー相、バルク相（bulk phase）または気相重合反応により達成することができる。また、それぞれの重合反応のための条件は、使用される触媒組成物の状態（均一相または担持型のような不均一相）、重合方法（溶液重合、スラリー重合または気相重合）及び／または目的とする重合結果またはポリマーの形態に応じて多様に変形することができる。前記変形の程度は、当業者により容易に決定することができる。例えば、前記重合が液相またはスラリー相で行われる場合、別途の溶媒を使用したり、オレフィン自体を媒質として使用することができる。前記溶媒としては、プロパン、ブタン、ペンタン、ヘキサン、オクタン、デカン、ドデカン、シクロペンタン、メチルシクロペンタン、シクロヘキサン、メチルシクロヘキサン、ベンゼン、トルエン、キシレン、ジクロロメタン、クロロエタン、ジクロロエタン、クロロベンゼン等を単独で、または２種以上を一定の割合で混合して使用することができる。
【００５６】
本発明による製造方法で使用可能なオレフィン単量体の例としては、エチレン、アルファオレフィン、シクロオレフィンなどがあり、ジエン類、トリエン類及びスチレン類オレフィンも使用可能である。前記アルファオレフィンは、Ｃ３−１２、例えば、Ｃ３−８の脂肪族オレフィンを含み、具体的には、プロピレン、１−ブテン、１−ヘキセン、１−ヘプテン、１−オクテン、１−デセン、１−ドデセン、１−テトラデセン、１−ヘキサデセン、１−オクタデセン、１−エイコセン、４−メチル−１−ペンテン、３−メチル−１−ペンテン、３−メチル−１−ブテン、４，４−ジメチル−１−ペンテン、４，４−ジエチル−１−ヘキセン、３，４−ジメチル−１−ヘキセンなどを含む。前記シクロオレフィンは、Ｃ３−２４、例えば、Ｃ４−１８の環状オレフィンを含み、具体的には、ビニルシクロヘキサン、ビニルシクロヘプタン、シクロペンテン、シクロヘプテン、シクロブテン、シクロヘキセン、３−メチルシクロヘキセン、シクロオクテン、テトラシクロデセン、オクタシクロデセン、ジシクロペンタジエン、ノルボルネン、５−メチル−２−ノルボルネン、５−エチル−２−ノルボルネン、５−イソブチル−２−ノルボルネン、５，６−ジメチル−２−ノルボルネン、５，５，６−トリメチル−２−ノルボルネン、エチレンノルボルネンテトラシクロドデセンなどを含む。前記ジエン類及びトリエン類オレフィンは、２つまたは３つの二重結合を含むＣ４−２６のポリエンを含み、具体的には、イソプレン、１，３−ブタジエン、１，４−ペンタジエン、１，４−ヘキサジエン、１，５−ヘキサジエン、１，９−デカジエン、２−メチル−１，３−ブタジエン、シクロペンタジエンなどを含む。前記スチレン類オレフィンは、スチレンまたはＣ１−１０アルキル、アルコキシまたはハロゲン化アルキル、ハロゲン、アミン、シリルなどで置換されたスチレンを含み、具体的には、スチレン、ｐ−メチルスチレン、アリルベンゼン、ジビニルベンゼンなどを含む。
【００５７】
オレフィン単量体としてエチレンまたはプロピレンと他のアルファオレフィンの共重合において、エチレンまたはプロピレン以外のアルファオレフィンの量は全単量体の９０モル％以下であってもよい。通常、エチレンとの共重合体の場合には、４０モル％以下、例えば、３０モル％以下、好ましくは２０モル％以下であってもよく、プロピレンとの共重合体の場合には、１〜９０モル％、好ましくは５〜９０モル％、より好ましくは１０〜７０モル％であってもよいが、それに限定されない。また、アルファオレフィン類をシクロオレフィン類と共重合させることができ、その時、シクロオレフィン類の量は、全共重合体に対して１〜５０モル％、例えば、２〜５０％であってもよい。
【００５８】
本発明によるポリオレフィンの製造方法では、前記オレフィン単量体を単独または２種以上混合して使用することができる。好ましくは、エチレン、プロピレン、１−ブテン、１−ヘキセン、１−オクテン、及び１−デセンで構成された群から選択される１種以上の化合物を使用することができるが、それに限定されない。
【００５９】
また、前記オレフィン単量体は、単独重合されるか、２種以上のオレフィン単量体またはその重合体が交互（alternating）、ランダム（random）またはブロック（block）共重合されてもよい。
【００６０】
本発明によるポリオレフィンの製造方法において、前記触媒組成物の使用量は、特に制限されないが、例えば、重合される反応系内で、本発明の４族遷移金属化合物の中心金属濃度が１×１０−５〜９×１０−５ｍｏｌ／Ｌとなるように使用することができる。また、重合反応時の温度及び圧力は、反応物の種類及び反応条件などに応じて可変であるため、特に限定されないが、０〜２００℃の温度で行うことができる。例えば、１００〜１８０℃の温度で行うことができ、スラリーまたは気相重合の場合、０〜１２０℃の温度で、より好ましくは、６０〜１００℃の温度で行うことができる。一方、重合圧力は、１〜１５０ｂａｒ、例えば、３０〜９０ｂａｒであってもよく、前記範囲への圧力調節は、反応に使用するオレフィン単量体ガスの注入により調節することができる。
【００６１】
例えば、前記重合反応は、バッチ式、半連続式または連続式で行うことができる。前記重合反応は、異なる反応条件を有する二つ以上の段階を通じても行うことができ、最終的に収得する重合体の分子量は、重合温度を変化させたり、反応基内に水素を注入するなどの方法で調節することができる。
【発明の効果】
【００６２】
本発明の４族遷移金属化合物は、ポリオレフィン合成反応において優れた触媒活性を示すだけでなく、熱的安定性に優れるため、高温におけるポリオレフィン合成反応にも使用可能であり、中心金属及びリガンドの種類を変化させることにより、合成されたポリオレフィンの重量平均分子量及び前記ポリマー中のオクテン含量を調節することができるため、グレードが調節されたポリオレフィン合成工程に有用に使用することができる。
【図面の簡単な説明】
【００６３】
【図１】本発明の一実施例によるジルコニウムを中心金属として含み、式（１−１）で示される化合物のＸ線回折結晶構造を示した図である。
【発明を実施するための形態】
【００６４】
以下、実施例を挙げて本発明をより詳しく説明する。これら実施例は、本発明をより具体的に説明するためのものであり、本発明の範囲がこれら実施例に限定されるものではない。
【００６５】
製造例１：ジルコニウムを中心金属として含み、式（２−１）で示される化合物の合成  
[化１２]
2018501213.tif 000026
（２−１）
【００６６】
それぞれトルエン０．５ｍｌに溶解させた２，９−ジメチル−１，２，３，４，７，８，９，１０−オクタヒドロ−１，１０−フェナントロリン（０．０４６ｇ、０．２１ｍｍｏｌ）とＺｒ（ＮＭｅ２）２Ｃｌ２（ｄｍｅ）（０．０７３ｍｇ、０．２１ｍｍｏｌ）を混合した。３０分間攪拌した後、真空ポンプを利用して溶媒を除去し、標題の化合物を得た。
【００６７】
１Ｈ ＮＭＲ(Ｃ６Ｄ６): δ = ６．４９ (ｓ、２Ｈ、５-ｐｈｅｎａｎｔｈｒｏｌｉｎ、６-ｐｈｅｎａｎｔｈｒｏｌｉｎ)、５．０２-４．９４ (ｍ、２Ｈ、ＮＣＨ)、３．００-２．８５ (ｍ、２Ｈ、ＮＨ)、２．８０-２．６８(ｍ、２Ｈ、４-ｐｈｅｎａｎｔｈｒｏｌｉｎ、７-ｐｈｅｎａｎｔｈｒｏｌｉｎ)、２．５２-２．３９ (ｍ、２Ｈ、４-ｐｈｅｎａｎｔｈｒｏｌｉｎ、７-ｐｈｅｎａｎｔｈｒｏｌｉｎ)、２．３２ (ｄｄ、J = ２．０、６．４Ｈｚ、１２Ｈ、ＮＨ(ＣＨ３)２)、１．５８-１．５０(ｍ、４Ｈ、３-ｐｈｅｎａｎｔｈｒｏｌｉｎ、８-ｐｈｅｎａｎｔｈｒｏｌｉｎ)、１．２４ (ｄ、Ｊ = ６．４ Ｈｚ、６Ｈ、ＣＨ３）;
１３Ｃ{１Ｈ} ＮＭＲ (Ｃ６Ｄ６): δ = １４１．６０、１１９．９４、１１６．９５、５４．３０、４１．８０、４１．３６、２８．９７、２２．５８、２２．１１ｐｐｍ。
【００６８】
製造例２：ジルコニウムを中心金属として含み、式（２−２）で示される化合物の合成
[化１３]
2018501213.tif 000027
（２−２）
【００６９】
２，９−ジメチル−１，２，３，４，７，８，９，１０−オクタヒドロ−１，１０−フェナントロリンの代わりに１，２，３，４，７，８，９，１０−オクタヒドロ−１，１０−フェナントロリン（０．０４３ｇ、０．２３ｍｍｏｌ）を使用する以外は、製造例１と同様の条件及び方法で標題の化合物を得た。
【００７０】
１Ｈ ＮＭＲ(Ｃ６Ｄ６): δ = ６．４２ (ｓ、２Ｈ、５-ｐｈｅｎａｎｔｈｒｏｌｉｎｅ、６-ｐｈｅｎａｎｔｈｒｏｌｉｎ)、４．３４-４．２４ (ｍ、４Ｈ、２-ｐｈｅｎａｎｔｈｒｏｌｉｎ、９-ｐｈｅｎａｎｔｈｒｏｌｉｎ)、２．７２-２．６１(ｍ、２Ｈ、ＮＨ)、２．５６ (ｔ、Ｊ = ６．４ Ｈｚ、４Ｈ、４-ｐｈｅｎａｎｔｈｒｏｌｉｎ、７-ｐｈｅｎａｎｔｈｒｏｌｉｎ)、２．２９ (ｄ、Ｊ = ６．４ Ｈｚ、１２Ｈ、ＮＨ(ＣＨ３)２)、１．６８-１．５８ (ｍ、４Ｈ、３-ｐｈｅｎａｎｔｈｒｏｌｉｎ、８-ｐｈｅｎａｎｔｈｒｏｌｉｎ);
１３Ｃ{１Ｈ} ＮＭＲ (Ｃ６Ｄ６): δ = １４２．１９、１２０．３６、１１８．１０、５２．７４、４１．１３、２８．０２、２４．６２ｐｐｍ。
【００７１】
製造例３：ジルコニウムを中心金属として含み、式（２−３）で示される化合物の合成
[化１４]
2018501213.tif 000028
（２−３）
【００７２】
２，９−ジメチル−１，２，３，４，７，８，９，１０−オクタヒドロ−１，１０−フェナントロリンの代わりに２，９−ジイソプロピル−１，２，３，４，７，８，９，１０−オクタヒドロ−１，１０−フェナントロリン（０．０６８ｇ、０．２５ｍｍｏｌ）を使用する以外は、製造例１と同様の条件及び方法で標題の化合物を得た。
【００７３】
１Ｈ ＮＭＲ(Ｃ６Ｄ６)：δ = ６．４４ (ｓ、２Ｈ、５-ｐｈｅｎａｎｔｈｒｏｌｉｎ、６-ｐｈｅｎａｎｔｈｒｏｌｉｎ)、４．７２-４．６０ (ｍ、２Ｈ、ＮＣＨ)、３．１８-３．００ (ｍ、２Ｈ、ＮＨ)、２．７８-２．６２ (ｍ、２Ｈ、４- ｐｈｅｎａｎｔｈｒｏｌｉｎ 、７-ｐｈｅｎａｎｔｈｒｏｌｉｎ)、２．５３-２．４１ (ｍ、４Ｈ、３-ｐｈｅｎａｎｔｈｒｏｌｉｎ、４-ｐｈｅｎａｎｔｈｒｏｌｉｎ、７-ｐｈｅｎａｎｔｈｒｏｌｉｎ、８-ｐｈｅｎａｎｔｈｒｏｌｉｎ)、２．４４ (ｄ、Ｊ = ７．２ Ｈｚ、６Ｈ、ＮＨ(ＣＨ３)２)、２．４２ (ｄ、Ｊ = ６．０ Ｈｚ、６Ｈ、 ＮＨ(ＣＨ３)２)、２．１０-１．９３ (ｍ、２Ｈ、３-ｐｈｅｎａｎｔｈｒｏｌｉｎ、８-ｐｈｅｎａｎｔｈｒｏｌｉｎ)、１．５８-１．４５ (ｍ、２Ｈ、ＣＨ)、１．１３ (ｄ、Ｊ = ６．２ Ｈｚ、６Ｈ、ＣＨ３)、０．９１ (ｄ、Ｊ = ７．２ Ｈｚ、６Ｈ、ＣＨ３);
１３Ｃ{１Ｈ} ＮＭＲ (Ｃ６Ｄ６): δ = １４２．３９、１２０．０４、１１７．１８、６２．９４、４１．９７、３５．７９、２４．６５、２３．６０、２０．８７、１９．２２ ｐｐｍ。
【００７４】
製造例４：ジルコニウムを中心金属として含み、式（２−４）で示される化合物の合成  
[化１５]
2018501213.tif 000029
（２−４）
【００７５】
２，９−ジメチル−１，２，３，４，７，８，９，１０−オクタヒドロ−１，１０−フェナントロリンの代わりに２，９−ジ−ｎ−ブチル−１，２，３，４，７，８，９，１０−オクタヒドロ−１，１０−フェナントロリン（０．０５３ｇ、０．１８ｍｍｏｌ）を使用する以外は、製造例１と同様の条件及び方法で標題の化合物を得た。反応は１２時間行った。
【００７６】
１Ｈ ＮＭＲ(Ｃ６Ｄ６): δ = ６．５１ (ｓ、２Ｈ、５-ｐｈｅｎａｎｔｈｒｏｌｉｎ、６-ｐｈｅｎａｎｔｈｒｏｌｉｎ)、４．８８-４．７５ (ｍ、２Ｈ、ＮＣＨ)、３．０５-２．８９ (ｍ、２Ｈ、ＮＨ)、２．７５-２．６２ (ｍ、２Ｈ、４-ｐｈｅｎａｎｔｈｒｏｌｉｎ、７-ｐｈｅｎａｎｔｈｒｏｌｉｎ)、２．５２-２．４２ (ｍ、２Ｈ、４-ｐｈｅｎａｎｔｈｒｏｌｉｎ、７-ｐｈｅｎａｎｔｈｒｏｌｉｎ)、２．３６ (ｄｄ、Ｊ = ６．２、１５ Ｈｚ、１２Ｈ、 ＮＨ(ＣＨ３)２)、１．９２-１．８０ (ｍ、４Ｈ、３-ｐｈｅｎａｎｔｈｒｏｌｉｎ、８-ｐｈｅｎａｎｔｈｒｏｌｉｎ)、１．６２-１．２８ (ｍ、１２Ｈ、ＣＨ２)、１．００ (ｔ、Ｊ = ７．０ Ｈｚ、６Ｈ、ＣＨ３);
１３Ｃ{１Ｈ} ＮＭＲ (Ｃ６Ｄ６): δ = １４１．９２、１１９．８１、１１７．０３、５８．８１、４１．９３、４１．４０、３５．０１、２８．９２、２４．４７、２３．６０、２２．４４、１４．８５ｐｐｍ。
【００７７】
製造例５：ジルコニウムを中心金属として含み、式（２−８）で示される化合物の合成  
[化１６]
2018501213.tif 000030
（２−８）
【００７８】
２，９−ジメチル−１，２，３，４，７，８，９，１０−オクタヒドロ−１，１０−フェナントロリン（０．０４４ｇ、０．２１ｍｍｏｌ）とＺｒ（ＣＨ２Ｐｈ）２Ｃｌ２（Ｅｔ２Ｏ）０．２（０．０７４ｍｇ、０．２１ｍｍｏｌ）を１．０ｍｌのトルエンに溶解させ、少量のＴＨＦを添加して溶解させた。１時間攪拌した後、真空ポンプを利用して溶媒を除去し、標題の化合物を得た。
【００７９】
１Ｈ ＮＭＲ(Ｃ６Ｄ６): δ = １．６５ (ｓ、２Ｈ、５-ｐｈｅｎａｎｔｈｒｏｌｉｎ、６-ｐｈｅｎａｎｔｈｒｏｌｉｎ)、５．５０-５．４０ (ｍ、２Ｈ、ＮＣＨ)、４．３２-４．１６ (ｂｒ、８Ｈ、ＴＨＦ)、３．０２-２．８８ (ｍ、２Ｈ、４-ｐｈｅｎａｎｔｈｒｏｌｉｎ、７-ｐｈｅｎａｎｔｈｒｏｌｉｎ)、２．７２-２．６０ (ｍ、２Ｈ、４-ｐｈｅｎａｎｔｈｒｏｌｉｎ、７-ｐｈｅｎａｎｔｈｒｏｌｉｎ)、１．８２-１．７０ (ｍ、４Ｈ、３-ｐｈｅｎａｎｔｈｒｏｌｉｎ、８-ｐｈｅｎａｎｔｈｒｏｌｉｎ)、１．４２ (ｄ、Ｊ = ６．８ Ｈｚ、６Ｈ、ＣＨ３)、１．３４-１．２０ (ｂｒ、８Ｈ、ＴＨＦ);
１３Ｃ{１Ｈ} ＮＭＲ (Ｃ６Ｄ６): δ = １４１．３２、１１９．５２、１１６．８１、７６．３１、５４．１０、２９．２３、２５．５５、２２．６６、２２．２３ｐｐｍ。
【００８０】
製造例６：ジルコニウムを中心金属として含み、式（２−９）で示される化合物の合成
[化１７]
2018501213.tif 000031
（２−９）
【００８１】
２，９−ジメチル−１，２，３，４，７，８，９，１０−オクタヒドロ−１，１０−フェナントロリンの代わりに１，２，３，４，７，８，９，１０−オクタヒドロ−１，１０−フェナントロリン（０．０４２ｇ、０．２２ｍｍｏｌ）を使用する以外は、製造例５と同様の条件及び方法で標題の化合物を得た。
【００８２】
１Ｈ ＮＭＲ(Ｃ６Ｄ６): δ = ６．４９ (ｓ、２Ｈ、５-ｐｈｅｎａｎｔｈｒｏｌｉｎ、６-ｐｈｅｎａｎｔｈｒｏｌｉｎ)、４．６８-４．５０ (ｍ、４Ｈ、ＮＣＨ)、４．１７ (ｂｒ、８Ｈ、ＴＨＦ)、２．７５-２．６０ (ｍ、４Ｈ、４-ｐｈｅｎａｎｔｈｒｏｌｉｎ、７-ｐｈｅｎａｎｔｈｒｏｌｉｎ)、１．８０-１．７０ (ｍ、４Ｈ、３-ｐｈｅｎａｎｔｈｒｏｌｉｎ、８-ｐｈｅｎａｎｔｈｒｏｌｉｎ)、１．１８ (ｂｒ、８Ｈ、ＴＨＦ);
１３Ｃ{１Ｈ} ＮＭＲ (Ｃ６Ｄ６): δ = １４２．６０、１１９．７６、１１７．９５、７５．９１、５２．７４、２８．１５、２５．６９、２５．１９ｐｐｍ。
【００８３】
製造例７：ジルコニウムを中心金属として含み、式（２−１０）で示される化合物の合成
[化１８]
2018501213.tif 000032
（２−１０）
【００８４】
２，９−ジイソプロピル−１，２，３，４，７，８，９，１０−オクタヒドロ−１，１０−フェナントロリン（０．０４７ｇ、０．１７ｍｍｏｌ）とＺｒ（ＣＨ２Ｐｈ）２Ｃｌ２（Ｅｔ２Ｏ）０．２（０．０８０ｍｇ、０．２２ｍｍｏｌ）を１．０ｍｌのトルエンに溶解させ、少量のＴＨＦを添加して溶解させた。Ｚｒ（ＣＨ２Ｐｈ）２Ｃｌ２（Ｅｔ２Ｏ）０．２は、常温で不安定であるため、１．３当量を過量で使用した。１時間攪拌した後、真空ポンプを利用して溶媒を除去し、さらにトルエンに溶解させた後、余分のＺｒ（ＣＨ２Ｐｈ）２Ｃｌ２（Ｅｔ２Ｏ）０．２をろ過した。その後、真空ポンプを利用して溶媒を除去し、標題の化合物を得た。
【００８５】
１Ｈ ＮＭＲ(Ｃ６Ｄ６): δ = ６．５６ (ｓ、２Ｈ、５-ｐｈｅｎａｎｔｈｒｏｌｉｎ、６-ｐｈｅｎａｎｔｈｒｏｌｉｎ)、５．２２-５．１０ (ｍ、２Ｈ、ＮＣＨ)、４．３１-４．１２ (ｂｒ、８Ｈ、ＴＨＦ)、２．８７-２．７４ (ｍ、２Ｈ、４-ｐｈｅｎａｎｔｈｒｏｌｉｎ、７-ｐｈｅｎａｎｔｈｒｏｌｉｎ)、２．６１-２．５０ (ｍ、２Ｈ、４-ｐｈｅｎａｎｔｈｒｏｌｉｎ、７-ｐｈｅｎａｎｔｈｒｏｌｉｎ)、２．０１-１．９１ (ｍ、２Ｈ、３-ｐｈｅｎａｎｔｈｒｏｌｉｎ、８-ｐｈｅｎａｎｔｈｒｏｌｉｎ)、１．９１-１．８０ (ｍ、２Ｈ、３-ｐｈｅｎａｎｔｈｒｏｌｉｎ、８-ｐｈｅｎａｎｔｈｒｏｌｉｎ)、１．６９-１．５４ (ｍ、４Ｈ、ＣＨ２)、１．５４-１．３４ (ｍ、８Ｈ、ＣＨ２)、１．３４-１．１８ (ｂｒ、８Ｈ、ＴＨＦ)、０．９９ (ｔ、Ｊ = ７．０ Ｈｚ、６Ｈ、ＣＨ３);
１３Ｃ{１Ｈ} ＮＭＲ (Ｃ６Ｄ６): δ = １４１．５４、１１９．４８、１１６．９４、７６．３６、５８．６６、３５．２１、２８．８８、２５．６５、２５．１３、２３．８４、２２．５１、１４．７９ ｐｐｍ。
【００８６】
製造例８：ジルコニウムを中心金属として含み、式（２−１１）で示される化合物の合成
[化１９]
2018501213.tif 000033
（２−１１）
【００８７】
２，９−ジイソプロピル−１，２，３，４，７，８，９，１０−オクタヒドロ−１，１０−フェナントロリンの代わりに２，９−ジ−ｎ−ブチル−１，２，３，４，７，８，９，１０−オクタヒドロ−１，１０−フェナントロリン（０．０５０ｇ、０．１７ｍｍｏｌ）を使用する以外は、製造例７と同様の条件及び方法で標題の化合物を得た。
【００８８】
１Ｈ ＮＭＲ(Ｃ６Ｄ６): δ = ６．５２ (ｓ、２Ｈ、５-ｐｈｅｎａｎｔｈｒｏｌｉｎ、６-ｐｈｅｎａｎｔｈｒｏｌｉｎ)、４．９２-２．８２ (ｍ、２Ｈ、ＮＣＨ)、４．３９-４．０８ (ｂｒ、８Ｈ、ＴＨＦ)、２．８９ (ｍ、２Ｈ、４-ｐｈｅｎａｎｔｈｒｏｌｉｎ、７-ｐｈｅｎａｎｔｈｒｏｌｉｎ)、２．６０-２．５０ (ｍ、２Ｈ、４-ｐｈｅｎａｎｔｈｒｏｌｉｎ、７-ｐｈｅｎａｎｔｈｒｏｌｉｎ)、２．４０-２．２８ (ｍ、２Ｈ、３-ｐｈｅｎａｎｔｈｒｏｌｉｎ、８-ｐｈｅｎａｎｔｈｒｏｌｉｎ)、２．１２-２．０２ (ｍ、２Ｈ、３-ｐｈｅｎａｎｔｈｒｏｌｉｎ、８-ｐｈｅｎａｎｔｈｒｏｌｉｎ)、１．６７-１．５５ (ｍ、２Ｈ、ＣＨ)、１．３３-１．１８ (ｂｒ、８Ｈ、ＴＨＦ)、１．２２ (ｄ、Ｊ = ６．８ Ｈｚ、６Ｈ、ＣＨ３)、１．０２ (ｄ、Ｊ = ６．８ Ｈｚ、６Ｈ、ＣＨ３);
１３Ｃ{１Ｈ} ＮＭＲ (Ｃ６Ｄ６): δ = １４１．９６、１１９．６３、１１６．９８、７６．４９、６３．２９、３４．５４、２５．６２、２４．４５、２４．１５、２１．４２、１９．９４ ｐｐｍ。
【００８９】
製造例９：ジルコニウムを中心金属として含み、式（１−１）で示される化合物の合成
[化２０]
2018501213.tif 000034
（１−１）
【００９０】
前記製造例１に従って用意したジルコニウムを中心金属として含み、式（２−１）で示される化合物とトリメチルアルミニウム（５当量）とを常温のトルエンの中で３０分間反応させた。真空ポンプを利用して溶媒を除去し、−３５℃で再結晶して標題の化合物を得た。
【００９１】
1Ｈ ＮＭＲ (Ｃ６Ｄ６): δ = ６．５６ (ｄｄ、Ｊ = ７．６、１５．６ Ｈｚ、２Ｈ、５-ｐｈｅｎａｎｔｈｒｏｌｉｎ、６-ｐｈｅｎａｎｔｈｒｏｌｉｎ)、３．７２-３．６０ (ｍ、１Ｈ、ＮＣＨ)、３．１５-３．０３ (ｍ、１Ｈ、ＮＣＨ)、２．３８-２．１３ (ｍ、３Ｈ、４-ｐｈｅｎａｎｔｈｒｏｌｉｎ、７-ｐｈｅｎａｎｔｈｒｏｌｉｎ)、２．１３-２．００ (ｍ、１Ｈ、４-ｐｈｅｎａｎｔｈｒｏｌｉｎ、７-ｐｈｅｎａｎｔｈｒｏｌｉｎ)、１．７６-１．６２ (ｍ、１Ｈ 、３-ｐｈｅｎａｎｔｈｒｏｌｉｎ、８-ｐｈｅｎａｎｔｈｒｏｌｉｎ)、１．５０-１．４０ (ｍ、１Ｈ 、３-ｐｈｅｎａｎｔｈｒｏｌｉｎ、８-ｐｈｅｎａｎｔｈｒｏｌｉｎ)、１．４３ (ｄ、Ｊ = ６．８ Ｈｚ、３Ｈ、ＣＨ３)、１．３２-１．２２ (ｍ、１Ｈ 、３-ｐｈｅｎａｎｔｈｒｏｌｉｎ、８-ｐｈｅｎａｎｔｈｒｏｌｉｎ)、１．１５-１．０２ (ｍ、１Ｈ 、３-ｐｈｅｎａｎｔｈｒｏｌｉｎ、８-ｐｈｅｎａｎｔｈｒｏｌｉｎ)、１．０６ (ｄ、Ｊ = ６．４ Ｈｚ、３Ｈ、 ＣＨ３)、０．４６ (ｓ、３Ｈ、ＺｒＣＨ３)、-0.09 (ｓ、３Ｈ、ＡｌＣＨ３)、-０．７３ (ｓ、３Ｈ、ＡｌＣＨ３) ｐｐｍ.
【００９２】
製造例１０：ジルコニウムを中心金属として含み、式（１−２）で示される化合物の合成
[化２１]
2018501213.tif 000035
（１−２）
【００９３】
ジルコニウムを中心金属として含み、式（２−１）で示される化合物の代わりに、製造例２に従って用意したジルコニウムを中心金属として含み、式（２−２）で示される化合物を使用したことを除いては製造例９と同様の条件及び方法で標題の化合物を得た。
【００９４】
１Ｈ ＮＭＲ(Ｃ６Ｄ６): δ = ６．５０ (ｓ、２Ｈ、５-ｐｈｅｎａｎｔｈｒｏｌｉｎ、６-ｐｈｅｎａｎｔｈｒｏｌｉｎ)、３．６３-３．４６ (ｍ、２Ｈ、ＮＣＨ)、２．８６-２．６８ (ｍ、２Ｈ、ＮＣＨ)、２．２２-１．９４ (ｍ、４Ｈ、４-ｐｈｅｎａｎｔｈｒｏｌｉｎ、７-ｐｈｅｎａｎｔｈｒｏｌｉｎ)、１．６４-１．４４ (ｍ、２Ｈ、３-ｐｈｅｎａｎｔｈｒｏｌｉｎ、８-ｐｈｅｎａｎｔｈｒｏｌｉｎ)、１．４４-１．２２ (ｍ、２Ｈ、３-ｐｈｅｎａｎｔｈｒｏｌｉｎ、８-ｐｈｅｎａｎｔｈｒｏｌｉｎ)、０．５１ (ｓ、３Ｈ、ＺｒＣＨ３)、-０．１３ (ｓ、３Ｈ、ＡｌＣＨ３)、-０．７７ (ｓ、３Ｈ、ＡｌＣＨ３) ｐｐｍ.
【００９５】
実施例１〜１０：エチレン及び１−オクテン共重合体の合成  
ドライボックス内で高圧重合反応器にコモノマーとして１−オクテンをメチルシクロヘキサンに溶解させた溶液（１．０Ｍ、１−オクテン４．０ｇ、３０ｍｌ）と水と酸素を除去するための助触媒としてメチルアルミノキサン溶液（ｓｃａｖｅｎｇｅｒ、７％のＡｌトルエン溶液、２９ｍｇ、７５ｍｍｏｌ  Ａｌ）を投入し、ドライボックス外で高圧重合反応器の温度を１００℃に上げた。それぞれ前記製造例１〜１０から製造した遷移金属化合物（１．０ｍｍｏｌ）をトルエンに溶解させ、メチルジオクタデシルアンモニウムテトラキス（ペンタフルオロフェニル）ボレート（［ＨＮＭｅ（Ｃ１８Ｈ３７）２］＋［Ｂ（Ｃ６Ｆ５）４］−、１．２ｍｍｏｌ）とメチルアルミノキサン溶液（７％のＡｌトルエン溶液、１９ｍｇ、５０ｍｍｏｌ  Ａｌ、Ａｌ／Ｈｆ  ｏｒ  Ｚｒ＝１２５）を順に投入した。前記反応混合物にトルエンをさらに添加し、全体溶液が３ｍｌになるようにして活性化された触媒組成物を製造した。前記触媒組成物を注射器を用いて前記高圧重合反応器に注入し、下記表１の温度範囲で、４３５ｐｓｉｇの圧力でエチレンを注入し、エチレン及び１−オクテンを３分間重合した。エチレンガスを排出し（ｖｅｎｔ）、０℃でメタノール１０ｍｌを添加して反応を終結した。形成された白色の固体化合物を濾過した後、それを１５０℃の真空オーブンで数時間乾燥してポリオレフィン、即ち、エチレン及び１−オクテン共重合体を製造した。各実験結果を表１に示した。
【００９６】
【表１】
2018501213.tif 000036
【００９７】
物性評価
（１）活性単位：Ｋｇ（ポリオレフィン）／ｍｍｏｌ（触媒中心金属）・ｈｒ  
（２）１−オクテン含量（単位：モル％）：１Ｈ  ＮＭＲスペクトル分析を通じて得られたポリオレフィン中の１−オクテン含量  
（３）重量平均分子量（Ｍｗ、単位：ｇ／ｍｏｌ）：ポリスチレンを基準にＧＰＣ（ゲル透過クロマトグラフィー）を用いて測定
（４）溶融温度（Ｔｍ、単位：℃）：ＴＡ社で製造した示差走査熱量計（DSC；Differential Scanning Calorimeter 2920）を用いて測定。具体的には、温度を２００℃まで上昇させた後、５分間当該温度を維持し、３０℃まで下げ、さらに温度を上昇させてＤＳＣ曲線の最大ピークを溶融温度にした。その時、温度の上昇及び下降速度は、１０℃／ｍｉｎであり、溶融温度は、二番目の温度が上昇する途中に決定。
【００９８】
前記表１で示されたように、本発明による４族遷移金属化合物を含む触媒組成物を用いてポリオレフィンを製造する場合、１００℃以上の高温でも高い活性を示すことを確認した。特に、製造例５及び９により準備した遷移金属化合物が優れた触媒活性を示すことを確認した（実施例５及び９）。一方、製造例７により製造した遷移金属化合物を触媒として使用して合成したポリオレフィンは、相対的に高い重量平均分子量を示し、１−オクテン含量も高かった。前記結果から生成されるポリオレフィンの分子量は、使用された触媒組成物中に含有された遷移金属化合物の配位結合されたリガンドの構造及び中心金属の種類に応じて調節（重量平均分子量１０，０００〜４００，０００の範囲）可能であることを確認し、１−オクテン含有量も一定レベルの範囲（２．８９〜３．５３モル％）で変化することを確認した。
【００９９】
本発明の単純な変形乃至変更は、当該分野の通常の知識を有する者により容易に実施することができ、このような変形や変更は、すべて本発明の範囲に含まれるものとみなすことができる。
【図１】
2018501213.tif 000059
【国際調査報告】
2018501213.tif 000060
2018501213.tif 000061
2018501213.tif 000062
2018501213.tif 000063
2018501213.tif 000064
2018501213.tif 000065